(57)【要約】  少なくとも１種のエラストマーと、炭化水素ポリマー添加剤の全重量の約４０重量％〜約８０重量％の、ジシクロペンタジエン、シクロペンタジエン、及びメチルシクロペンタジエン由来含有量、約１００ｇ／モル〜約８００ｇ／モルの重量平均分子量、並びに、ＡＳＴＭ  Ｄ６０９０に従って求めて、約１１０℃〜約１５０℃の軟化点を有する炭化水素ポリマー添加剤とを含む、組成物。【特許請求の範囲】
【請求項１】
少なくとも１種のエラストマー、及び
炭化水素ポリマー添加剤の全重量の約４０重量％〜約８０重量％の、ジシクロペンタジエン、シクロペンタジエン、及びメチルシクロペンタジエン由来含有量と、約１００ｇ／モル〜約８００ｇ／モルの重量平均分子量と、ＡＳＴＭ  Ｄ６０９０に従って求めて、約１１０℃〜約１５０℃の軟化点とを有する炭化水素ポリマー添加剤
を含む組成物。
【請求項２】
炭化水素ポリマー添加剤の重量平均分子量が、約２００ｇ／モル〜約６００ｇ／モルである、請求項１に記載の組成物。
【請求項３】
炭化水素ポリマー添加剤の重量平均分子量が、約３００ｇ／モル〜約５００ｇ／モルである、請求項２に記載の組成物。
【請求項４】
炭化水素ポリマー添加剤の軟化点が、約１１０℃〜約１４０℃である、請求項１から３のいずれかに記載の組成物。
【請求項５】
炭化水素ポリマー添加剤の軟化点が、約１１５℃〜約１４０℃である、請求項４に記載の組成物。
【請求項６】
炭化水素ポリマー添加剤が、炭化水素ポリマー添加剤の全重量の約６０重量％〜約８０重量％の、ジシクロペンタジエン由来含有量を有する、請求項１に記載の組成物。
【請求項７】
炭化水素ポリマー添加剤が、炭化水素ポリマー添加剤の全重量の約７０重量％〜約
９０重量％の、ジシクロペンタジエン由来含有量を有する、請求項６に記載の組成物。
【請求項８】
組成物が、加硫組成物である、請求項１に記載の組成物。
【請求項９】
エラストマーが、組成物の全重量に対して、約３３重量％〜約７５重量％の範囲で、組成物中に存在する、請求項１に記載の組成物。
【請求項１０】
炭化水素ポリマー添加剤が、組成物の全重量に対して、約３重量％〜約１０重量％の範囲で、組成物中に存在する、請求項１に記載の組成物。
【請求項１１】
少なくとも１種のエラストマー、及び
炭化水素ポリマー添加剤の全重量の約４０重量％〜約８０重量％の、ジシクロペンタジエン、シクロペンタジエン、及びメチルシクロペンタジエン由来含有量と、約１００ｇ／モル〜約８００ｇ／モルの重量平均分子量と、ＡＳＴＭ  Ｄ６０９０に従って求めて、約１１０℃〜約１５０℃の軟化点とを有する炭化水素ポリマー添加剤
を含む組成物を含むタイヤ。
【請求項１２】
炭化水素ポリマー添加剤の重量平均分子量が、約２００ｇ／モル〜約６００ｇ／モルである、請求項１１に記載のタイヤ。
【請求項１３】
炭化水素ポリマー添加剤の重量平均分子量が、約３００ｇ／モル〜約５００ｇ／モルである、請求項１２に記載のタイヤ。
【請求項１４】
炭化水素ポリマー添加剤の軟化点が、約１１０℃〜約１４０℃である、請求項１１から１３のいずれかに記載のタイヤ。
【請求項１５】
炭化水素ポリマー添加剤の軟化点が、約１１５℃〜約１４０℃である、請求項１４に記載のタイヤ。
【請求項１６】
少なくとも１種のエラストマー、及び
炭化水素ポリマー添加剤の全重量の約４０重量％〜約８０重量％の、ジシクロペンタジエン、シクロペンタジエン、及びメチルシクロペンタジエン由来含有量と、約１００ｇ／モル〜約８００ｇ／モルの重量平均分子量と、ＡＳＴＭ  Ｄ６０９０に従って求めて、約１１０℃〜約１５０℃の軟化点とを有する炭化水素ポリマー添加剤
を含む組成物を含むタイヤトレッド。
【請求項１７】
炭化水素ポリマー添加剤の重量平均分子量が、約２００ｇ／モル〜約６００ｇ／モルである、請求項１６に記載のタイヤ。
【請求項１８】
炭化水素ポリマー添加剤の重量平均分子量が、約３００ｇ／モル〜約５００ｇ／モルである、請求項１７に記載のタイヤ。
【請求項１９】
炭化水素ポリマー添加剤の軟化点が、約１１０℃〜約１４０℃である、請求項１６から１８のいずれかに記載のタイヤ。
【請求項２０】
炭化水素ポリマー添加剤の軟化点が、約１１５℃〜約１４０℃である、請求項１９に記載のタイヤ。
【発明の詳細な説明】
【技術分野】
【０００１】
本出願は、２０１２年５月２５日に出願された米国仮特許出願第６１／６５１，７５６号の優先権を主張し、その特許の内容は、その全体が、参照によって本明細書に組み込まれる。
本発明は、エラストマーと、ジシクロペンタジエン、シクロペンタジエン及びメチルシクロペンタジエン由来含有量を有する炭化水素ポリマー添加剤とを含む、ジシクロペンタジエンベース樹脂組成物に関する。本発明は、さらに、このようなジシクロペンタジエンベース樹脂組成物から製造される物品に関する。
【背景技術】
【０００２】
性能特性、例えば、高いウェットトラクション（ｗｅｔ  ｔｒａｃｔｉｏｎ）及び低い転がり抵抗の組合せを有するエラストマー組成物が、一般に、タイヤ及び他の用途のために探し求められている。残念ながら、ウェットトラクションを向上させるためにエラストマーに添加される炭化水素樹脂は、転がり抵抗に悪影響を有し得るし、逆の場合も同じである。したがって、望まれているのは、組成物のウェットトラクション性能を向上させることができると同時に、転がり抵抗を維持する又は低下させ得る樹脂、及び／又は、ウェットトラクションと転がり抵抗特性のバランスを向上させ得る樹脂である。
【発明の概要】
【０００３】
一態様において、組成物が提供される。この組成物は、少なくとも１種のエラストマーと、炭化水素ポリマー添加剤の全重量の約４０重量％〜約８０重量％の、ジシクロペンタジエン、シクロペンタジエン、及びメチルシクロペンタジエン由来含有量、約１００ｇ／モル〜約８００ｇ／モルの重量平均分子量、及び、ＡＳＴＭ  Ｄ６０９０に従って求めて、約１１０℃〜約１５０℃の軟化点を有する炭化水素ポリマー添加剤とを含む。
別の態様において、タイヤが提供される。このタイヤは、少なくとも１種のエラストマーと、炭化水素ポリマー添加剤の全重量の約４０重量％〜約８０重量％の、ジシクロペンタジエン、シクロペンタジエン、及びメチルシクロペンタジエン由来含有量、約１００ｇ／モル〜約８００ｇ／モルの重量平均分子量、及び、ＡＳＴＭ  Ｄ６０９０に従って求めて、約１１０℃〜約１５０℃の軟化点を有する炭化水素ポリマー添加剤とを含む組成物を含む。
さらに別の態様において、タイヤトレッドが提供される。このタイヤトレッドは、少なくとも１種のエラストマーと、炭化水素ポリマー添加剤の全重量の約４０重量％〜約８０重量％の、ジシクロペンタジエン、シクロペンタジエン、及びメチルシクロペンタジエン由来含有量、約１００ｇ／モル〜約８００ｇ／モルの重量平均分子量、及び、ＡＳＴＭ  Ｄ６０９０に従って求めて、約１１０℃〜約１５０℃の軟化点を有する炭化水素ポリマー添加剤とを含む組成物を含む。
【発明を実施するための形態】
【０００４】
ジシクロペンタジエン、シクロペンタジエン、及びメチルシクロペンタジエンベースの特定の炭化水素ポリマー添加剤が、利点のある特性の独特で望ましい組合せ、例えば、改善されたウェットトラクション及び低下した転がり抵抗を、エラストマー組成物に付与することが見出された。例えば、ウェットトラクションと転がり抵抗性能の特に利点のある組合せが、炭化水素ポリマー添加剤の全重量の４０〜８０重量％の、ジシクロペンタジエン、シクロペンタジエン、及びメチルシクロペンタジエン含有量を有し、また、１００〜８００ｇ／モルの範囲の低い分子量、及び１１０℃〜１５０℃の範囲の高い軟化点を有する炭化水素ポリマー添加剤を用いることによって実現され得ることが見出された。
本明細書で用いられる場合、「ジシクロペンタジエン、シクロペンタジエン、及びメチルシクロペンタジエン由来含有量」は、ポリマーを生成する挙げられたモノマー成分の総含有量を表す。この用語は、挙げられた成分の各々がポリマーに存在すること、又は、挙げられた成分の全てからポリマーが誘導されることを必要とする又は意味することを意図するものではない。本発明のどの実施形態においても、挙げられた成分の１つ又は２つは、存在していない、又は最低限の量においてのみ存在しているということがあり得る。
炭化水素ポリマー添加剤を含む加硫組成物は、ウェットトラクションと転がり抵抗性能特性の利点のある組合せを有し得る。
【０００５】
エラストマー
ある実施形態において、組成物は、少なくとも１種のエラストマーを含む。組成物に含まれ得る典型的なエラストマーには、ブチルゴム、分岐（「星型分岐」）ブチルゴム、星形分岐ポリイソブチレンゴム、イソブチレンとパラ−メチルスチレンとのランダムコポリマー（ポリ（イソブチレン−ｃｏ−ｐ−メチルスチレン））、ポリブタジエンゴム（「ＢＲ」）、高シス−ポリブタジエン、ポリイソプレンゴム、イソプレン−ブタジエンゴム（「ＩＢＲ」）、スチレン−イソプレン−ブタジエンゴム（「ＳＩＢＲ）、スチレン−ブタジエンゴム（ＳＢＲ）、溶液重合−スチレン−ブタジエンゴム（「ｓＳＢＲ」）、乳化重合−スチレン−ブタジエンゴム、ニトリルゴム、エチレンプロピレンゴム（「ＥＰ」）、エチレン−プロピレン−ジエンゴム（「ＥＰＤＭ」）、合成ポリイソプレン、汎用ゴム、天然ゴム、及びこれらのエラストマーのハロゲン化対応物、並びにこれらの混合物が含まれる。有用なエラストマーは、当技術分野において知られている適切な手段のどれかによって製造でき、本発明は、エラストマーの製造方法によっては限定されない。
エラストマーは、ハロゲン化されていることも、されていないこともある。好ましいハロゲン化エラストマーは、ハロゲン化ブチルゴム、ブロモブチルゴム、クロロブチルゴム、ハロゲン化分岐（「星型分岐」）ブチルゴム、及びイソブチレンとパラ−メチルスチレンのハロゲン化ランダムコポリマーからなる群から選択され得る。
【０００６】
ある実施形態において、組成物は、２種以上のエラストマーのブレンドを含み得る。エラストマーのブレンドは、反応器ブレンド及び／又は溶融混合物であり得る。個々のエラストマー成分は、一般に行われている様々な量で存在していてよく、組成物中の全エラストマー含有量は配合物中１００ｐｈｒとして表される。
【０００７】
特に有用なエラストマーには、イソブチレン系ホモポリマー又はコポリマーが含まれる。イソブチレン系エラストマーは、少なくとも７０ｍｏｌ％のイソブチレン由来繰返し単位を含むエラストマー又はポリマーを表す。これらのポリマーは、Ｃ４−Ｃ７イソモノオレフィン由来単位、例えば、イソブチレン由来単位と、少なくとも１種の他の重合性単位とのランダムコポリマーとして記述できる。イソブチレン系エラストマーは、ハロゲン化されていることも、されていないこともある。
【０００８】
ある実施形態において、エラストマーは、ブチルタイプのゴム又は分岐ブチルタイプのゴムであってもよく、これらのエラストマーのハロゲン化対応物も含まれる。特に有用なエラストマーは、オレフィン、イソオレフィン及びマルチオレフィンのホモポリマー及びコポリマーのような不飽和ブチルゴムである。これら及び他のタイプの有用なブチルゴムは、よく知られており、RUBBER TECHNOLOGY, p. 209-581 (Morton, ed., Chapman & Hall 1995)、THE VANDERBILT RUBBER HANDBOOK, p. 105-122 (Ohm ed., R.T. Vanderbilt Col., Inc. 1990)、及び、Kresge and Wang, 8 KIRK-OTHMER ENCYCLOPEDIA OF CHEMICAL TECHNOLOGY, p. 934-955 (John Wiley & Sons, Inc. 4th ed. 1993)に記載されており、これらの各々は、参照によって本明細書に組み込まれる。他の有用な不飽和エラストマーの非限定的例は、ポリ（イソブチレン−ｃｏ−イソプレン）、ポリイソプレン、ポリブタジエン、ポリイソブチレン、ポリ（スチレン−ｃｏ−ブタジエン）、天然ゴム、星形分岐ブチルゴム、及びこれらの混合物である。
【０００９】
ある実施形態において、エラストマーは、タイヤゴムのコンパウンディングに一般に用いられ、本明細書において「汎用ゴム」と呼ばれるタイプの少なくとも１種の非イソブチレン系ゴムを含み得る。汎用ゴムは、通常、高強度及び良好な摩耗を、低ヒステリシス及び高弾性と共にもたらすゴムのいずれでもあり得る。これらのエラストマーは、それらが熱及びオゾンの両方に対する耐性に乏しい場合、混合コンパウンドにおいて劣化防止剤を必要とし得る。汎用ゴムの例には、天然ゴム（「ＮＲ」）、ポリイソプレンゴム（「ＩＲ」）、ポリ（スチレン−ｃｏ−ブタジエン）ゴム（「ＳＢＲ」）、ポリブタジエンゴム（「ＢＲ」）、ポリ（イソプレン−ｃｏ−ブタジエン）ゴム（「ＩＢＲ」）、スチレン−イソプレン−ブタジエンゴム（「ＳＩＢＲ」）、及びこれらの混合物が含まれる。
ある実施形態において、エラストマー組成物は、また、エチレン及びプロピレン由来単位のゴム、例えば、エチレン−プロピレンゴム（「ＥＰ」）及びエチレン−プロピレン−ジエンゴム（「ＥＰＤＭ」）、並びにこれらの混合物を含み得る。ＥＰ及びＥＰＤＭも、また、汎用エラストマーであると見なされ得る。ＥＰＤＭの製造における適切なターモノマーの例は、エチリデンノルボルネン、１，４−ヘキサジエン、ジシクロペンタジエン、さらには他のモノマーである。
【００１０】
ある実施形態において、エラストマーは、ポリブタジエン（ＢＲ）ゴムを含み得る。１００℃で測定したポリブタジエンゴムのムーニー粘度（ＭＬ  １＋４、ＡＳＴＭ  Ｄ１６４６）は、３５〜７０、若しくは４０〜約６５、又は、別の実施形態では、４５〜６０の範囲であり得る。
【００１１】
ある実施形態において、エラストマーは、合成ゴム、例えば、高シス−ポリブタジエン（「シス−ＢＲ」）を含み得る。「シス−ポリブタジエン」又は「高シス−ポリブタジエン」によって、シス成分の量が少なくとも９５％である１，４−シスポリブタジエンが用いられることを意味する。
ある実施形態において、エラストマーは、ポリイソプレン（ＩＲ）ゴムを含み得る。１００℃で測定したポリイソプレンゴムのムーニー粘度（ＭＬ  １＋４、ＡＳＴＭ  Ｄ１６４６）は、３５〜７０、若しくは４０〜約６５、又は、別の実施形態では、４５〜６０の範囲にあり得る。
【００１２】
ある実施形態において、エラストマーは天然ゴムを含み得る。天然ゴムは、Subramaniam , RUBBER TECHNOLOGY, p 179-208 (Morton, ed., Chapman & Hall, 1995)（参照によって本明細書に組み込まれる）に詳細に記載されている。天然ゴムの特に望ましい実施形態は、技術的格付ゴム（「ＴＳＲ」）、例えば、これらに限らないが、ＳＭＲ  ＣＶ、ＳＭＲ  ５、ＳＭＲ  １０、ＳＭＲ  ２０、ＳＭＲ  ５０、及びこれらの混合物が含まれるマレーシアゴムから選択され得る。好ましい天然ゴムは、３０〜１２０、より好ましくは４０〜８０の、１００℃でのムーニー粘度（ＭＬ  １＋４、ＡＳＴＭ  Ｄ１６４６）を有する。
本発明において有用なエラストマーは、様々な他のゴム又はプラスチックと、特に、ナイロン又はポリオレフィン（例えば、ポリプロピレン又はポリプロピレンのコポリマー）のような熱可塑性樹脂とブレンドされてもよい。これらの組成物は、ブラダーのような空気バリア、タイヤのインナーチューブ、タイヤのインナーライナー、エアースリーブ（例えば、エアーショックにおける）、ダイヤフラム、さらには高い空気又は酸素保持が望まれる他の用途に有用である。
ある実施形態において、エラストマーは、スチレンブタジエンゴム（「ＳＢＲ」）（例えば、乳化重合−ＳＢＲ（「Ｅ−ＳＢＲ」）、溶液重合ＳＢＲ（Ｓ−ＳＢＲ）、高スチレンゴム（「ＨＳＲ」）など）のようなスチレンゴムを含み得る。ＳＢＲの望ましい実施形態は、ＪＳＲ  Ｃｏｒｐｏｒａｔｉｏｎから入手可能なＥ−ＳＢＲエラストマー（これには、ＪＳＲ  １５００（２５重量％のスチレン）、ＪＳＲ  １５０２（２５重量％のスチレン）、ＪＳＲ  １５０３（２５重量％のスチレン）、ＪＳＲ  １５０７（２５重量％のスチレン）、ＪＳＲ  ０２０２（４５重量％のスチレン）、ＪＳＲ  ＳＬ５５２（２５重量％のスチレン）、ＪＳＲ  ＳＬ５７４（１５重量％のスチレン）、ＪＳＲ  ＳＬ５６３（２０重量％のスチレン）、ＪＳＲ  ００５１、ＪＳＲ  ００６１などが含まれる）のように、１０〜６０重量％のスチレン含有量を有し得る。好ましいＳＢＲは、３０〜１２０、又は、より好ましくは４０〜８０の１００℃でのムーニー粘度（ＭＬ  １＋４、ＡＳＴＭ  Ｄ１６４６）を有する。
【００１３】
官能化エラストマーを含めて、他の有用なエラストマーは、ＵＳ  ７，２９４，６４４に記載されており、この特許は、許容される全ての法域で、その全体が、参照によって本明細書に組み込まれる。本発明において有用エラストマーは、様々な他のゴム又はプラスチックと、特に、ナイロン又はポリオレフィン（例えば、ポリプロピレン又はポリプロピレンのコポリマー）のような熱可塑性樹脂とブレンドされ得る。これらの組成物は、ブラダーのような空気バリア、タイヤのインナーチューブ、タイヤのインナーライナー、エアースリーブ（例えば、エアーショックにおける）、ダイヤフラム、さらには高い空気又は酸素保持が望まれる他の用途に有用である。
【００１４】
炭化水素ポリマー添加剤
本発明の組成物は、また、炭化水素ポリマー添加剤を含む。炭化水素ポリマー添加剤は、炭化水素ポリマー添加剤の全重量の４０〜８０重量％の、ジシクロペンタジエン、シクロペンタジエン、及びメチルシクロペンタジエン由来含有量を有する。ある実施形態において、炭化水素ポリマー添加剤は、炭化水素ポリマー添加剤の全重量の５０〜８０重量％、又は６０〜８０重量％、又は７０〜８０重量％の、ジシクロペンタジエン、シクロペンタジエン、及びメチルシクロペンタジエン由来含有量を有し得る。ある実施形態において、炭化水素ポリマー添加剤は、ジシクロペンタジエン由来単位を主要な部分として含む、炭化水素樹脂であり得る。用語「ジシクロペンタジエン由来単位」、「ジシクロペンタジエン由来含有量」などは、ポリマーを生成するために用いられるジシクロペンタジエンモノマー、すなわち、重合前の状態の未反応化合物を表し、また、それがポリマー（これは、通常、重合反応のせいで、それが重合反応の前にもっているより少数の水素原子を有する）に組み入れられた後のモノマーも表すことができる。
【００１５】
ある実施形態において、炭化水素ポリマー添加剤は、炭化水素ポリマー添加剤の全重量の約５０〜約８０重量％、より好ましくは、炭化水素ポリマー添加剤の全重量の約６０〜約８０重量％、より一層好ましくは、炭化水素ポリマー添加剤の全重量の約７０〜約８０重量％のジシクロペンタジエン由来含有量を有し得る。したがって、ある実施形態では、炭化水素ポリマー添加剤は、炭化水素ポリマー添加剤の全重量の約５０％以上、又は約５５％以上、又は約６０％以上、又は約６５％以上、又は約７０％以上のジシクロペンタジエン由来含有量を有し得る。
【００１６】
ある実施形態において、炭化水素ポリマー添加剤は、約１００ｇ／モル〜約８００ｇ／モル、又は約１００ｇ／モル〜約７００ｇ／モル、又は約１００ｇ／モル〜約６００ｇ／モル、又は約２００ｇ／モル〜約８００ｇ／モル、又は約２００ｇ／モル〜約７００ｇ／モル、又は約２００ｇ／モル〜約６００ｇ／モルの重量平均分子量を有し得る。ある実施形態において、炭化水素ポリマー添加剤は、約３００ｇ／モル〜約５００ｇ／モル、又は、最も好ましくは約４００ｇ／モルの重量平均分子量を有し得る。したがって、ある実施形態では、炭化水素ポリマー添加剤は、約１００ｇ／モル以上、又は約１３０ｇ／モル以上、又は約１５０ｇ／モル以上、又は約２００ｇ／モル以上、又は約２５０ｇ／モル以上、又は約３００ｇ／モル以上、又は約３５０ｇ／モル以上の重量平均分子量を有し得る。さらに、ある実施形態において、炭化水素ポリマー添加剤は、範囲の上端の約８００ｇ／モル以下、又は約７５０ｇ／モル以下、又は約７００ｇ／モル以下、又は約６５０ｇ／モル以下、又は約６００ｇ／モル以下、又は約５５０ｇ／モル以下、又は約５００ｇ／モル以下、又は約４５０ｇ／モル以下の重量平均分子量を有し得る。
ある実施形態において、炭化水素ポリマー添加剤は、ＡＳＴＭ  Ｄ６０９０で求めて、約１００℃〜約１６０℃、又は約１１０℃〜約１５０℃、又は約１１０℃〜約１４０℃、又は約１１５℃〜約１４０℃、又は約１２０℃〜約１４０℃の環球式軟化点を有し得る。
【００１７】
ある実施形態において、炭化水素ポリマー添加剤は、芳香族及び非芳香族炭化水素成分をさらに含み得る。これらの炭化水素ポリマー添加剤における相違は、主として、炭化水素成分が誘導される原料におけるオレフィンに帰因する。ある実施形態において、炭化水素ポリマー添加剤は、様々な量のピペリレン、イソプレン、モノ−オレフィン、及び非重合性パラフィン化合物を含むＣ４−Ｃ６フラクションから生成される炭化水素鎖を有する「脂肪族」炭化水素成分を含み得る。炭化水素ポリマー添加剤は、また、芳香族単位、例えば、スチレン、キシレン、α−メチルスチレン、ビニルトルエン、及びインデンから生成されるポリマー鎖を有する「芳香族」炭化水素構造を含み得る。
【００１８】
ある実施形態において、ゴムコンパウンディングに用いられる炭化水素ポリマー添加剤は、オレフィン、例えば、ピペリレン、イソプレン、アミレン、及び環状成分を含む。炭化水素ポリマー添加剤は、また、スチレン系成分及びインデン系成分のような芳香族オレフィンも含み得る。
通常、ピペリレンは、Ｃ５ジオレフィンの留分又は合成混合物であり、これは、これらに限らないが、シス−１，３−ペンタジエン、トランス−１，３−ペンタジエン、及び混合１，３−ペンタジエンを含む。通常、ピペリレンは、イソプレンのような分岐Ｃ５ジオレフィンを含まない。
【００１９】
環状化合物は、通常、Ｃ５及びＣ６の環状のオレフィン、ジオレフィン、及びこれらの２量体の留分又は合成混合物である。環状化合物には、これらに限らないが、シクロペンタン、シクロペンタジエン、ジシクロペンタジエン、シクロヘキセン、１，３−シクロヘキサジエン、及び１，４−シクロヘキサジエンが含まれる。ジシクロペンタジエンは、エンド又はエキソ形のいずれかであり得る。環状化合物は、置換されていることも、されていないこともある。好ましい置換環状化合物には、Ｃ１−Ｃ４０の直鎖、分岐、又は環状アルキル基により、好ましくは１つ又は複数のメチル基により置換されたシクロペンタジエン及びジシクロペンタジエンが含まれる。
炭化水素ポリマー添加剤に存在し得る好ましい芳香族化合物には、スチレン、インデン、スチレン誘導体、及びインデン誘導体からの１種又は複数が含まれる。特に好ましい芳香族オレフィンには、スチレン、α−メチルスチレン、β−メチルスチレン、インデン、及びメチルインデン、並びにビニルトルエンが含まれる。
スチレン系成分には、スチレン、スチレン誘導体、及び置換スチレンが含まれる。通常、スチレン系成分は、縮合環、例えばインデンを含まない。
【００２０】
上で記載された樹脂は、炭化水素ポリマー添加剤の製造で、当技術分野において一般に知られた方法によって製造でき、本発明は、炭化水素ポリマー添加剤の生成方法によっては限定されない。ある実施形態において、炭化水素ポリマー添加剤は、熱重合反応によって製造され得る。ある実施形態では、炭化水素ポリマー添加剤は、重合反応器において、オレフィンフィード流と、フリーデル−クラフツ又はルイス酸触媒とを、０℃〜２００℃の間の温度で一緒にすることによって製造される。フリーデル−クラフツ重合は、通常、重合溶媒中で、知られている触媒の使用によって行われ、溶媒及び触媒は、洗浄及び蒸留によって除去され得る。本発明のために利用される重合プロセスは、バッチ式又は連続方式であり得る。連続重合は、１段階又は多段階で達成され得る。
ある実施形態において、炭化水素ポリマー添加剤は水素化され得る。炭化水素ポリマー添加剤の水素化は、当技術分野において知られている方法のどれかによって実施でき、本発明は、水素化の方法によっては限定されない。例えば、炭化水素ポリマー添加剤の水素化は、バッチ式又は連続プロセスのいずれかであり得る。好ましくは、炭化水素ポリマー添加剤は触媒を用いて水素化される。炭化水素ポリマー添加剤の水素化に用いられる触媒は、通常、元素の周期表の６、８、９、１０、又は１１族からの元素に基づく担持一元金属及び二元金属触媒系である。
【００２１】
フィラー及び添加剤
ある実施形態において、本発明の組成物は、ゴムコンパウンドに常用される他の成分及び添加剤、例えば、有効量の他の加工助剤、顔料、促進剤、架橋剤及び加硫剤、酸化防止剤、オゾン劣化防止剤、フィラー、及び／又はクレーを含み得る。ある実施形態において、エラストマー組成物は、他の有用な加工助剤、例えば、プラストマー、ポリブテン、又はこれらの混合物を含み得る。
ある実施形態において、本発明の組成物は、また、少なくとも１種のフィラー、例えば、炭酸カルシウム、クレー、マイカ、シリカ、シリケート、タルク、二酸化チタン、酸化アルミニウム、酸化亜鉛、デンプン、木粉、カーボンブラック、又はこれらの混合物も含み得る。フィラーは、任意の大きさであってよいが、通常は、例えばタイヤ業界では、約０．０００１μｍ〜約１００μｍの範囲であり得る。
【００２２】
本明細書で用いられる場合、シリカは、無処理、沈降シリカ、結晶シリカ、コロイド状シリカ、アルミニウム又はカルシウムシリケート、フュームドシリカなどを含めて、溶液、焼成、又は類似の方法によって調製された、任意のタイプ若しくは粒径のシリカ、又は他のケイ酸誘導体、又はケイ酸を表すものとする。沈降シリカは、通常のシリカ、準（ｓｅｍｉ）高分散性シリカ、又は高分散性シリカであり得る。
【００２３】
ある実施形態において、本発明の組成物はまたクレーも含み得る。クレーは、例えば、モンモリロナイト、ノントロナイト、バイデライト、ボコスコイト（vokoskoite）、ラポナイト、ヘクトライト、サポナイト、ソーコナイト、マガダイト、ケニヤアイト、ステベンサイト、バーミキュライト、ハロイサイト、アルミネート酸化物、ハイドロタルサイト、又はこれらの混合物であり得るが、これらは改質剤によって処理されていてもよい。クレーは少なくとも１種のシリケートを含み得る。ある実施形態において、フィラーは、有機分子のような改質剤により処理又は前処理されていてもよい、層状クレーであり得る；層状クレーは、少なくとも１種のシリケートを含み得る。
シリケートは、膨張性結晶格子を有するクレー鉱物の一般分類を表す、「スメクタイト」又は「スメクタイト型クレー」の少なくとも１種を含み得る。例えば、これは、モンモリロナイト、バイデライト、及びノントロナイトからなる２八面体スメクタイト、並びに、サポナイト、ヘクトライト、及びソーコナイトを含む３八面体スメクタイトを含み得る。やはり含まれるのは、合成により調製されるスメクタイトクレーである。
シリケートには、天然又は合成フィロシリケート、例えば、モンモリロナイト、ノントロナイト、バイデライト、ベントナイト、ボルコンスコイト、ラポナイト、ヘクトライト、サポナイト、ソーコナイト、マガダイト、ケニヤアイト、ステベンサイトなど、さらにはバーミキュライト、ハロイサイト、アルミネート酸化物、ハイドロタルサイトなども含まれ得る。上で論じられたシリケートの任意の組合せもまた想定される。
【００２４】
上で記載された層状クレーのような層状フィラーは、少なくとも１種の改質剤による処理によって、インターカレーション又は薄片化のような改質をされていてもよい。改質剤は、また、膨潤又は薄片化剤としても知られている。通常、それらは、層状フィラーの層間表面に存在する陽イオンによりイオン交換反応を受けることができる添加剤である。改質剤は、任意の段階で、組成物への添加剤として添加され得る；例えば、この添加剤が、エラストマーに添加され、その後、層状フィラーが添加されてもよい、又は、少なくとも１種のエラストマーと少なくとも１種の層状フィラーの組合せに添加されてもよい、或いは、さらに別の実施形態では、添加剤は、最初に、層状フィラーとブレンドされ、その後、エラストマーが添加されてもよい。
【００２５】
ある実施形態において、１種又は複数のシランカップリング剤が、本発明の組成物に使用され得る。カップリング剤は、それらが、シリカをエラストマーに結合させる助けとなるので、シリカが主要なフィラーであるか、又は別のフィラーと組み合わされて存在する場合に、特に望ましい。カップリング剤は、２官能性オルガノシラン架橋剤であり得る。「オルガノシラン架橋剤」は、当業者に知られた、フィラーに連結されるシラン及び／又は架橋活性剤及び／又はシラン強化剤のどれかであり、これらに限らないが、ビニルトリエトキシシラン、ビニル−トリス−（β−メトキシエトキシ）シラン、メタクリロイルプロピルトリメトキシシラン、γ−アミノ−プロピルトリエトキシシラン、γ−メルカプトプロピルトリメトキシシランなど、及びこれらの混合物を含む。
ある実施形態において、フィラーは、カーボンブラック又は改質カーボンブラックであり得る。フィラーは、また、カーボンブラックとシリカのブレンドであってもよい。ある実施形態において、エラストマー組成物は、タイヤのトレッド又はサイドウォールであり得、強化グレードのカーボンブラックを、ブレンドの１０〜１００ｐｈｒ、別の実施形態において、より好ましくは３０〜８０ｐｈｒ、又は５０〜８０ｐｈｒのレベルで含む。カーボンブラックの有用なグレードは、Ｎ１１０〜Ｎ９９０の範囲を含む。
【００２６】
架橋剤、加硫剤、加硫パッケージ、及び加硫プロセス
本発明の組成物及びこれらの組成物から製造される物品は、通常、少なくとも１種の加硫パッケージ、少なくとも１つの加硫剤、少なくとも１種の架橋剤の助けにより製造され、及び／又は、エラストマー組成物を加硫するプロセスを経る。本明細書で用いられる場合、少なくとも１つの加硫性パッケージは、業界によって一般に理解されている加硫後特性をゴムに付与できる任意の物質又は方法を表す。
【００２７】
一般に、ポリマーブレンドは、ポリマーの機械的性質を向上させるために架橋され得る。加硫されたゴムコンパウンドの物理的性質、性能特性、及び耐久性は、加硫（ｖｕｌｃａｎｉｚａｔｉｏｎ）反応の間に生成される架橋の数（架橋密度）及びタイプに関連付けられることが知られている。ポリマーブレンドは、加硫剤、例えば、硫黄、金属、酸化亜鉛のような金属酸化物、過酸化物、有機金属化合物、ラジカル開始剤、脂肪酸、及び当技術分野において一般的な他の作用剤を添加することによって架橋され得る。用いられ得る他の知られている加硫方法には、過酸化物加硫系、樹脂加硫系、及びポリマーの熱又は放射線誘起架橋が含まれる。促進剤、活性剤、及び遅延剤もまた、加硫プロセスにおいて使用され得る。
【００２８】
本発明の組成物は、適切な手段、例えば、それらを、通常の加硫プロセスのどれかに従って熱又は放射線に曝すことによって、加硫され得る。必要とされる熱又は放射線の量は、組成物における加硫に影響を及ぼすのに要する熱又は放射線であり、本発明は、組成物を加硫するための方法及びそれに要する熱量によっては限定されない。通常、加硫は、約１００℃〜約２５０℃、又は１５０℃〜２００℃の範囲の温度で、約１〜１５０分間、行われる。
ハロゲン含有エラストマーは、金属酸化物との、それらの反応によって架橋され得る。有用な金属酸化物の例には、これらに限らないが、ＺｎＯ、ＣａＯ、及びＰｂＯが含まれる。金属酸化物は、単独で、又は対応するその金属脂肪酸複合体（例えば、ステアリン酸亜鉛、ステアリン酸カルシウムなど）と、或いは、単独で添加される有機脂肪酸、例えば、ステアリン酸と一緒に用いることができ、他の加硫剤、例えば、硫黄若しくは硫黄化合物、アルキルペルオキシド化合物、ジアミン又はこれらの誘導体と一緒に用いられてもよい。
硫黄は、ジエン含有エラストマーに対する最も一般的な化学加硫剤である。硫黄加硫系は、硫黄を活性化するための活性剤、促進剤、及び加硫速度を制御する助けとなる遅延剤からなり得る。
【００２９】
活性剤は、最初に促進剤と反応してゴム可溶性複合体を生成し、次いで、これが硫黄と反応して、硫化剤（ｓｕｌｆｕｒａｔｉｎｇ  ａｇｅｎｔ）を生成することによって、加硫速度を増加させる化学品である。促進剤の一般分類には、アミン、ジアミン、グアニジン、チオウレア、チアゾール、チウラム、スルフェンアミド、スルフェンイミド、チオカルバメート、キサンテートなどが含まれる。
促進剤は、加硫の開始及び速度、並びに生成される架橋の数及びタイプを制御する助けとなる。遅延剤は、未加硫ゴムを加工するための十分な時間があるように、加硫の初期の開始を遅らせるために使用され得る。
加硫プロセスの速度の増加は、多くの場合有機化合物である、速度を増加させる促進剤の量を調節することによって制御され得る。天然ゴム、ＢＲ、及びＳＢＲの促進加硫のメカニズムは、加硫剤、促進剤、活性剤、及びポリマーの間の複雑な相互作用を含む。理想的には、利用できる全ての加硫剤が、２つのポリマー鎖を互いにつなぎ、ポリマーマトリックスの全体としての強度を高める、有効な架橋を生成するために消費される。多数の促進剤が当技術分野において知られており、これらに限らないが、次のものが含まれる：ステアリン酸、ジフェニルグアニジン（ＤＰＧ）、テトラメチルチウラムジスルフィド（ＴＭＴＤ）、ベンゾチアジルジスルフィド（ＭＢＴＳ）、Ｎ−ｔｅｒｔ−ブチル−２−ベンゾチアゾールスルフェンアミド（ＴＢＢＳ）、Ｎ−シクロヘキシル−２−ベンゾチアゾール−スルフェンアミド（ＣＢＳ）、及びチオウレア。
ある実施形態において、少なくとも１種の加硫剤は、０．２〜１０ｐｈｒ、又は０．５〜５ｐｈｒ、又は０．７５ｐｈｒ〜２ｐｈｒ、存在し得る。
【００３０】
加工
ある実施形態において、本発明の組成物は、当業者に知られている通常の手段のどれかによってコンパウンディング（混合）され得る。混合は、単一ステップにおいて、又は多段階で行われ得る。例えば、成分は、通常、少なくとも２つの段階で、すなわち、少なくとも１つの非生産段階と、それに続く生産混合段階で混合される。通常、最後の加硫剤は、「生産」混合段階と通常呼ばれる最終段階において混合される。生産混合段階において、混合は、通常、先行する非生産混合段階の混合温度より低い温度、又は最終温度で行われる。エラストマー、ポリマー添加剤、シリカ及びシリカカプラー、並びにカーボンブラックは、用いられる場合、通常、１つ又は複数の非生産混合段階において混合される。用語「非生産」及び「生産」混合段階は、ゴム混合技術の技術者によく知られている。
【００３１】
ある実施形態において、カーボンブラックは、酸化亜鉛及び他の加硫活性剤及び促進剤とは異なる段階で添加され得る。ある実施形態において、酸化防止剤、オゾン劣化防止剤、及び加工剤は、カーボンブラックがエラストマーと加工された後の段階で添加され得るし、酸化亜鉛は、コンパウンドのモデュラスを最大化するために、最終段階で添加される。ある実施形態において、クレーとの混合は、当業者に知られた技術によって実施され得るが、その場合、クレーは、ポリマーに、カーボンブラックと同時に添加される。ある実施形態において、追加の段階が、１種又は複数のフィラーの段階的添加を伴い得る。
【００３２】
ある実施形態において、成分の混合は、当業者に知られた技術によって、適切な混合デバイス、例えば、２本ロール開放式ミル、ブラベンダー（商標）密閉式ミキサー、接線型ローターを有するバンベリー（商標）密閉式ミキサー、噛合型ローターを有するＫｒｕｐｐ密閉式ミキサー、又は好ましくは、ミキサー／押出機のどれかにおいて、エラストマー成分、フィラー及びクレーを一緒にすることによって、実施され得る。一実施形態において、混合は、組成物に用いられるエラストマーの融点までの温度で、又は４０℃〜２５０℃、又は１００℃〜２００℃の温度で実施され得る。混合は、一般に、クレーが薄片化し、エラストマー内に均一に分散した状態になるのに十分な剪断条件下に実施されるべきである。
【００３３】
ある実施形態において、１種又は複数のエラストマーの７０％〜１００％が、最初、２０〜９０秒間、又は温度が４０℃〜７５℃に達するまで、混合され得る。次いで、約７５％のフィラー、及び残りの量のエラストマー（ある場合）が、ミキサーに添加され得、温度が９０℃〜１５０℃に達するまで、混合が続けられる。次に、残りのフィラー、さらには加工助剤が添加され得、温度が１４０℃〜１９０℃に達するまで、混合が続けられる。次いで、マスターバッチ混合物は、開放式ミルでシート化することによって、完成され、例えば、加硫剤が添加され得る時の６０℃〜１００℃まで放冷され得る。
【００３４】
ある実施形態において、エラストマーは、炭化水素ポリマー添加剤とブレンドされ得るが、ここで、炭化水素ポリマー添加剤は、炭化水素ポリマー添加剤の全重量の約４０重量％〜約８０重量％の、ジシクロペンタジエン、シクロペンタジエン、及びメチルシクロペンタジエン由来含有量を有する。ある実施形態において、エラストマーは、約１００ｇ／モル〜約８００ｇ／モルの重量平均分子量、及びＡＳＴＭ  Ｄ６０９０に従って求めて、約１１０℃〜約１５０℃の軟化点を有する炭化水素ポリマー添加剤とブレンドされ得る。
【００３５】
〔産業上の利用可能性〕
本発明の組成物は、繊維、フィルム、ラミネート、層、自動車のパーツのような産業用パーツ、器具ハウジング、消費者製品、包装材などを含めて、様々な形状の物品に、押出、圧縮成形、ブロー成形、射出成形、及びラミネートされ得る。
特に、本発明の組成物は、トラックのタイヤ、バスのタイヤ、自動車のタイヤ、オートバイのタイヤ、オフロードタイヤ、航空機のタイヤなどのような様々なタイヤ用途のための物品に有用である。このようなタイヤは、当業者に知られていて、直ちに明らかであろう様々な方法によって、組み立てられ、形作られ、成形され、加硫され得る。本発明の組成物は、最終物品、又は、タイヤのインナーライナーのような、最終物品の構成要素のいずれかに製造され得る。物品は、空気バリア、空気膜、フィルム、層（ミクロ層及び／又は多層）、インナーライナー、インナーチューブ、エアースリーブ、サイドウォール、トレッド、タイヤ加硫ブラダーなどから選択され得る。本発明のエラストマー組成物は、タイヤトレッドに特に有用であり得る。
本発明の組成物は、様々な用途、特に、空気タイヤ構成部材、ホース、コンベヤーベルト若しくは自動車ベルトのようなベルト、ソリッドタイヤ、履物構成部材、グラフィックアート用途のローラー、防振デバイス、薬学デバイス、接着剤、コーキング剤、シーラント、ガラス用コンパウンド、保護コーティング剤、エアークッション、空気バネ、空気ベロー（ｂｅｌｌｏｗ）、アキュムレーターバッグ、流体保持及び加硫プロセスのためのブラダーに有用である。それらは、また、ゴム配合物における可塑剤として；ストレッチ−ラップフィルムに製造される組成物の成分として；潤滑油のための分散剤として；並びに、ポッティング及び電気ケーブル充填及びケーブルハウジングの材料としても有用である。
エラストマー組成物は、また、成形ゴムパーツにも有用であり、自動車サスペンションバンパー、自動車排気系ハンガー、及びボディマウントに広い用途が見出され得る。さらに別の用途において、１種又は複数のエラストマーの本発明の組成物は、また、医薬品のストッパー及びクロージャ及び医療デバイスのコーティングのような医療用途にも有用である。
【実施例】
【００３６】
以下の例において：
「ＰＲ３７３」は、ＥｘｘｏｎＭｏｂｉｌ  Ｃｈｅｍｉｃａｌ  ＣｏｍｐａｎｙからＯｐｐｅｒａ（商標）３７３として入手可能な炭化水素ポリマー添加剤である。それは、８９℃の軟化点、約１５００ｇ／モルの重量平均分子量、及び４０重量％未満の、ジシクロペンタジエン／シクロペンタジエン／メチルシクロペンタジエン含有量を有する。
【００３７】
「Ｅ５４００」は、ＥｘｘｏｎＭｏｂｉｌ  Ｃｈｅｍｉｃａｌ  ＣｏｍｐａｎｙからＥｓｃｏｒｅｚ（商標）５４００として入手可能な炭化水素ポリマー添加剤である。それは、１０３℃の軟化点、約４００ｇ／モルの重量平均分子量、及び４０〜８０重量％の、ジシクロペンタジエン／シクロペンタジエン／メチルシクロペンタジエン含有量を有する。
「Ｅ５４１５」は、ＥｘｘｏｎＭｏｂｉｌ  Ｃｈｅｍｉｃａｌ  ＣｏｍｐａｎｙからＥｓｃｏｒｅｚ（商標）５４１５として入手可能な炭化水素ポリマー添加剤である。それは、１１８℃の軟化点、約４３０ｇ／モルの重量平均分子量、及び４０〜８０重量％の、ジシクロペンタジエン／シクロペンタジエン／メチルシクロペンタジエン含有量を有する。
「Ｅ５３４０」は、ＥｘｘｏｎＭｏｂｉｌ  Ｃｈｅｍｉｃａｌ  ＣｏｍｐａｎｙからＥｓｃｏｒｅｚ（商標）５３４０として入手可能な炭化水素ポリマー添加剤である。それは、１４０℃の軟化点、約４６０ｇ／モルの重量平均分子量、及び４０〜８０重量％の、ジシクロペンタジエン／シクロペンタジエン／メチルシクロペンタジエン含有量を有する。
「Ｅ５６００」は、ＥｘｘｏｎＭｏｂｉｌ  Ｃｈｅｍｉｃａｌ  ＣｏｍｐａｎｙからＥｓｃｏｒｅｚ（商標）５６００として入手可能な炭化水素ポリマー添加剤である。それは、１０３℃の軟化点、約５２０ｇ／モルの重量平均分子量、及び４０〜８０重量％の、ジシクロペンタジエン／シクロペンタジエン／メチルシクロペンタジエン含有量を有する。
「Ｅ５６１５」は、ＥｘｘｏｎＭｏｂｉｌ  Ｃｈｅｍｉｃａｌ  ＣｏｍｐａｎｙからＥｓｃｏｒｅｚ（商標）５６１５として入手可能な炭化水素ポリマー添加剤である。それは、１１８℃の軟化点、約５００ｇ／モルの重量平均分子量、及び４０〜８０重量％の、ジシクロペンタジエン／シクロペンタジエン／メチルシクロペンタジエン含有量を有する。
【００３８】
「Ｎａｐｈ」はナフテン系オイルである。
【００３９】
「転がり抵抗」は、ＡＳＴＭ  Ｄ７６０５に従うＡｄｖａｎｃｅｄ  Ｐｏｌｙｍｅｒ  Ａｎａｌｙｚｅｒ  ２０００（Ａｌｐｈａ  Ｔｅｃｈｎｏｌｏｇｉｅｓ）を用い、２回目の歪みの戻り歪み（＠１４％）での、６０℃、５Ｈｚのｔａｎδ値を比較することによって評価した。より低い値は、より良好な／より小さい、転がり抵抗を示唆する。
「ウェットトラクション」は、ＡＳＴＭ  Ｄ５２７０−０１に従うＡＲＥＳ歪み制御レオメータを用い、歪み掃引（ｓｔｒａｉｎ  ｓｗｅｅｐ）を実施することによって、２回目の歪みによる３％の歪みでの、０℃及び１０Ｈｚのｔａｎδ値を比較することによって評価した。より大きな値は、より良好なウェットトラクション値を示唆する。
「Ｐａｙｎｅ効果」は、Ｇ’＠４５％（ｋＰａ）を、Ｇ’Ａ０．５％（ｋＰａ）から引くことによって求められる。
【００４０】
表１において、試料の各々は、１２ｐｈｒの濃度で樹脂を、１０ｐｈｒの濃度でオイルを含むシリカトレッドを含む。
【表１】
2015523430.tif 000002
表１に示されるように、試料Ｅ５３４０、Ｅ５６００及びＥ５６１５は、試験された全ての温度で、ＰＲ３７３に比べて、ウェットトラクションの向上を示すと同時に、また、転がり抵抗の向上も示した。Ｅ５４１５も、また、ウェットトラクションは同等で、転がり抵抗の向上を示した。試料Ｅ５４１５は、ＰＲ３７３に比べて、転がり抵抗において最大の向上を示し、０℃でのウェットトラクションの向上を示した。Ｅ５６１５は、最高のウェットトラクションを示した。
【００４１】
［００７６］本発明は、また、以下の実施形態に関連させて、より良く理解され得る：
［００７７］少なくとも１種のエラストマーと、炭化水素ポリマー添加剤の全重量の約４０重量％〜約８０重量％の、ジシクロペンタジエン、シクロペンタジエン、及びメチルシクロペンタジエン由来含有量、約１００ｇ／モル〜約８００ｇ／モルの重量平均分子量、並びに、ＡＳＴＭ  Ｄ６０９０に従って求めて、約１１０℃〜約１５０℃の軟化点を有する炭化水素ポリマー添加剤とを含む、組成物。
【００４２】
［００７８］炭化水素ポリマー添加剤の重量平均分子量が、約２００ｇ／モル〜約６００ｇ／モルである、段落［００７６］の組成物。
［００７９］炭化水素ポリマー添加剤の重量平均分子量が、約３００ｇ／モル〜約５００ｇ／モルである、段落［００７７］の組成物。
［００８０］炭化水素ポリマー添加剤の軟化点が、約１１０℃〜約１４０℃である、段落［００７６］〜［００７８］のいずれかの組成物。
［００８１］炭化水素ポリマー添加剤の軟化点が、約１１５℃〜約１４０℃である、段落［００７９］の組成物。
［００８２］炭化水素ポリマー添加剤が、炭化水素ポリマー添加剤の全重量の約６０重量％〜約１００重量％の、ジシクロペンタジエン、シクロペンタジエン、及びメチルシクロペンタジエン由来含有量を有する、段落［００７６］〜［００８０］のいずれかの組成物。
【００４３】
［００８３］炭化水素ポリマー添加剤が、炭化水素ポリマー添加剤の全重量の約７０重量％〜約９０重量％の、ジシクロペンタジエン、シクロペンタジエン、及びメチルシクロペンタジエン由来含有量を有する、段落［００８１］の組成物。
［００８４］組成物が、加硫組成物である、段落［００７６］〜［００８４］のいずれかの組成物。
［００８５］エラストマーが、組成物の全重量に対して約３３重量％〜約７５重量％の範囲で、組成物中に存在する、段落［００７６］〜［００８３］のいずれかの組成物。
【００４４】
［００８６］炭化水素ポリマー添加剤が、組成物の全重量に対して約３重量％〜約１０重量％の範囲で、組成物中に存在する、段落［００７６］〜［００８４］のいずれかの組成物。
［００８７］段落［００７６］〜［００８５］のいずれかの組成物を含むタイヤ。
［００８８］段落［００７６］〜［００８５］のいずれかの組成物を含むタイヤトレッド。
特定の実施形態及び特徴が、１組の上限値及び１組の下限値を用い、記載された。特に断らなければ、任意の下限から任意の上限までの範囲が想定されていることが理解されるべきである。特定の下限、上限及び範囲は、下の特許請求の範囲の１つ又は複数に現れる。全ての数値は、「約」又は「ほぼ」示された値であり、当業者によって予想され得る実験誤差及び変動が考慮されている。
【００４５】
請求項において用いられる用語が、上で定義されていないならば、それは、少なくとも１つの印刷出版物又は発行特許において示される、当業者がその用語に与えている最も広い定義が与えられるべきである。さらに、本出願において挙げられた全ての特許、試験手順、及び他の文書は、このような開示が本出願に矛盾しない範囲で、また、このような組み込みが許容される全ての法域で、参照によって、全体として組み込まれる。
【００４６】
前記は、本発明の実施形態を対象としているが、本発明のさらなる他の実施形態が、本発明の基本的範囲から逸脱することなく考案され得、その範囲は、以下の特許請求の範囲によって定められる。
【手続補正書】
【提出日】平成26年11月21日(2014.11.21)
【手続補正１】
【補正対象書類名】特許請求の範囲
【補正対象項目名】全文
【補正方法】変更
【補正の内容】
【特許請求の範囲】
【請求項１】
少なくとも１種のエラストマー、及び
炭化水素ポリマー添加剤の全重量の４０重量％〜８０重量％の、ジシクロペンタジエン、シクロペンタジエン、及びメチルシクロペンタジエン由来含有量と、１００ｇ／モル〜８００ｇ／モルの重量平均分子量と、ＡＳＴＭ  Ｄ６０９０に従って求めて、１１０℃〜１５０℃の軟化点とを有する炭化水素ポリマー添加剤
を含む組成物。
【請求項２】
組成物が、加硫組成物である、請求項１に記載の組成物。
【請求項３】
エラストマーが、組成物の全重量に対して、３３重量％〜７５重量％の範囲で、組成物中に存在する、請求項１に記載の組成物。
【請求項４】
炭化水素ポリマー添加剤が、組成物の全重量に対して、３重量％〜１０重量％の範囲で、組成物中に存在する、請求項１に記載の組成物。
【請求項５】
少なくとも１種のエラストマー、及び
炭化水素ポリマー添加剤の全重量の４０重量％〜８０重量％の、ジシクロペンタジエン、シクロペンタジエン、及びメチルシクロペンタジエン由来含有量と、１００ｇ／モル〜８００ｇ／モルの重量平均分子量と、ＡＳＴＭ  Ｄ６０９０に従って求めて、１１０℃〜１５０℃の軟化点とを有する炭化水素ポリマー添加剤
を含む組成物を含むタイヤ。
【請求項６】
炭化水素ポリマー添加剤の重量平均分子量が、２００ｇ／モル〜６００ｇ／モルである、請求項５に記載のタイヤ。
【請求項７】
少なくとも１種のエラストマー、及び
炭化水素ポリマー添加剤の全重量の４０重量％〜８０重量％の、ジシクロペンタジエン、シクロペンタジエン、及びメチルシクロペンタジエン由来含有量と、１００ｇ／モル〜８００ｇ／モルの重量平均分子量と、ＡＳＴＭ  Ｄ６０９０に従って求めて、１１０℃〜１５０℃の軟化点とを有する炭化水素ポリマー添加剤
を含む組成物を含むタイヤトレッド。
【請求項８】
炭化水素ポリマー添加剤の重量平均分子量が、２００ｇ／モル〜６００ｇ／モルである、請求項７に記載のタイヤトレッド。
【手続補正２】
【補正対象書類名】明細書
【補正対象項目名】００４６
【補正方法】変更
【補正の内容】
【００４６】
前記は、本発明の実施形態を対象としているが、本発明のさらなる他の実施形態が、本発明の基本的範囲から逸脱することなく考案され得、その範囲は、以下の特許請求の範囲によって定められる。
また、本発明は以下の態様であり得る。
〔１〕少なくとも１種のエラストマー、及び
炭化水素ポリマー添加剤の全重量の約４０重量％〜約８０重量％の、ジシクロペンタジエン、シクロペンタジエン、及びメチルシクロペンタジエン由来含有量と、約１００ｇ／モル〜約８００ｇ／モルの重量平均分子量と、ＡＳＴＭ  Ｄ６０９０に従って求めて、約１１０℃〜約１５０℃の軟化点とを有する炭化水素ポリマー添加剤
を含む組成物。
〔２〕炭化水素ポリマー添加剤の重量平均分子量が、約２００ｇ／モル〜約６００ｇ／モルである、前記〔１〕に記載の組成物。
〔３〕炭化水素ポリマー添加剤の重量平均分子量が、約３００ｇ／モル〜約５００ｇ／モルである、前記〔２〕に記載の組成物。
〔４〕炭化水素ポリマー添加剤の軟化点が、約１１０℃〜約１４０℃である、前記〔１〕から〔３〕のいずれかに記載の組成物。
〔５〕炭化水素ポリマー添加剤の軟化点が、約１１５℃〜約１４０℃である、前記〔４〕に記載の組成物。
〔６〕炭化水素ポリマー添加剤が、炭化水素ポリマー添加剤の全重量の約６０重量％〜約８０重量％の、ジシクロペンタジエン由来含有量を有する、前記〔１〕に記載の組成物。
〔７〕炭化水素ポリマー添加剤が、炭化水素ポリマー添加剤の全重量の約７０重量％〜約
９０重量％の、ジシクロペンタジエン由来含有量を有する、前記〔６〕に記載の組成物。
〔８〕組成物が、加硫組成物である、前記〔１〕に記載の組成物。
〔９〕エラストマーが、組成物の全重量に対して、約３３重量％〜約７５重量％の範囲で、組成物中に存在する、前記〔１〕に記載の組成物。
〔１０〕炭化水素ポリマー添加剤が、組成物の全重量に対して、約３重量％〜約１０重量％の範囲で、組成物中に存在する、前記〔１〕に記載の組成物。
〔１１〕少なくとも１種のエラストマー、及び
炭化水素ポリマー添加剤の全重量の約４０重量％〜約８０重量％の、ジシクロペンタジエン、シクロペンタジエン、及びメチルシクロペンタジエン由来含有量と、約１００ｇ／モル〜約８００ｇ／モルの重量平均分子量と、ＡＳＴＭ  Ｄ６０９０に従って求めて、約１１０℃〜約１５０℃の軟化点とを有する炭化水素ポリマー添加剤
を含む組成物を含むタイヤ。
〔１２〕炭化水素ポリマー添加剤の重量平均分子量が、約２００ｇ／モル〜約６００ｇ／モルである、前記〔１１〕に記載のタイヤ。
〔１３〕炭化水素ポリマー添加剤の重量平均分子量が、約３００ｇ／モル〜約５００ｇ／モルである、前記〔１２〕に記載のタイヤ。
〔１４〕炭化水素ポリマー添加剤の軟化点が、約１１０℃〜約１４０℃である、前記〔１１〕から〔１３〕のいずれかに記載のタイヤ。
〔１５〕炭化水素ポリマー添加剤の軟化点が、約１１５℃〜約１４０℃である、前記〔１４〕に記載のタイヤ。
〔１６〕少なくとも１種のエラストマー、及び
炭化水素ポリマー添加剤の全重量の約４０重量％〜約８０重量％の、ジシクロペンタジエン、シクロペンタジエン、及びメチルシクロペンタジエン由来含有量と、約１００ｇ／モル〜約８００ｇ／モルの重量平均分子量と、ＡＳＴＭ  Ｄ６０９０に従って求めて、約１１０℃〜約１５０℃の軟化点とを有する炭化水素ポリマー添加剤
を含む組成物を含むタイヤトレッド。
〔１７〕炭化水素ポリマー添加剤の重量平均分子量が、約２００ｇ／モル〜約６００ｇ／モルである、前記〔１６〕に記載のタイヤ。
〔１８〕炭化水素ポリマー添加剤の重量平均分子量が、約３００ｇ／モル〜約５００ｇ／モルである、前記〔１７〕に記載のタイヤ。
〔１９〕炭化水素ポリマー添加剤の軟化点が、約１１０℃〜約１４０℃である、前記〔１６〕から〔１８〕のいずれかに記載のタイヤ。
〔２０〕炭化水素ポリマー添加剤の軟化点が、約１１５℃〜約１４０℃である、前記〔１９〕に記載のタイヤ。
【国際調査報告】
2015523430.tif 000003
2015523430.tif 000004
2015523430.tif 000005